(57)【要約】流動懸濁物又はエアロゾルから固体粒子をフィルター上に蒸着し、次いで固体粒子を接着剤を用いて第二基材に接着することからなる薄膜材料形成法。
2008535752.tif 000002
【特許請求の範囲】
【請求項１】
薄膜材を直接形成するための連続的方法であって、
細長いチューブ形状の固体粒子を、流動懸濁物又はエアロゾルからフィルター基材上に蒸着し、
該固体粒子を第二の基材に接着することを含む、方法。
【請求項２】
第二の基材が接着剤を塗布した基材を含む、請求項１記載の方法。
【請求項３】
接着剤が有機物質を含む、請求項２記載の方法。
【請求項４】
蒸着された固体粒子を覆う工程を含む、請求項１記載の方法。
【請求項５】
蒸着された固体粒子がフィルムで覆われる、請求項４記載の方法。
【請求項６】
蒸着された固体粒子が、蒸着された固体粒子の物理的配向を保ちながら基材から分離される、請求項１記載の方法。
【請求項７】
蒸着さけた粒子が前もって決められたパターンで基材に付着するように、接着剤が前もって決められ該パターンで基材に塗布される、請求項１記載の方法。
【請求項８】
粒子が移動基材上に蒸着される、請求項１記載の方法。
【請求項９】
移動基材が多孔性ベルトを含む、請求項８記載の方法。
【請求項１０】
基材が多孔性フィルター媒体を含む、請求項１記載の方法。
【請求項１１】
粒子が基材上に蒸着される領域において、粒子に磁場をかけて該粒子を配向する工程を含む、請求項１記載の方法。
【請求項１２】
粒子が基材上に蒸着される領域において、粒子に電場をかける工程により該粒子を配向する工程を含む、請求項１記載の方法。
【請求項１３】
移動基材が該分散物又はエアロゾル流れに実質的に直角な角度に向けられる、請求項８記載の方法。
【請求項１４】
移動基材が該分散物又はエアロゾル流れに直角でない角度に向けられ、それにより細長い粒子が基材に蒸着した時に配列される、請求項８記載の方法。
【請求項１５】
固体粒子がカーボンナノチューブを含む、請求項１記載の方法。
【請求項１６】
カーボンナノチューブがＣＶＤ反応器内で形成される、請求項１５記載の方法。
【請求項１７】
接着剤がワックス、タール、ポリマー、グリーンセラミック、カーボンスラリー、糖及びこれらの二つ以上の組み合わせからなる群から選択される、請求項１記載の方法。
【請求項１８】
粒子を自然親和力により基材に接着する請求項１記載の方法。
【請求項１９】
薄膜の直接製造用装置であって、
高温で選択された粒子の懸濁物又はエアロゾルを形成するための流体生成器、
生成器で製造された流体エアロゾルを受容し冷却するための熱交換機、
熱交換機からの冷却された流体エアロゾル生産物を受容しろ過するためのフィルター媒体であって、フィルター媒体の部分を通して該粒子をろ過し、フィルター媒体上にろ過された粒子の層を形成し、該粒子が接着剤によりろ過材に固定される、装置。
【請求項２０】
粒子が接着剤によりろ過材に固定される、請求項１９記載の装置。
【請求項２１】
接着剤がワックス、タール、ポリマー、グリーンセラミック、カーボンスラリー、糖及びこれらの二つ以上の組み合わせからなる群から選択される、請求項２０記載の装置。
【請求項２２】
基材に接着したナノチューブの塗膜を含む装置で、塗膜が基材に接着したデバイス。
【請求項２３】
塗膜が基材に弱く接着し、それによりフィルムがその表面に接着後、基材を除去できる請求項２２記載のデバイス。
【請求項２４】
塗膜が基材に永久的に接着される、請求項２２記載のデバイス。
【請求項２５】
ワックス、タール、ポリマー、グリーンセラミック、カーボンスラリー、糖及びこれらの二つ以上の組み合わせからなる群から選択される接着剤を用いて、塗膜が基材に接着される、請求項２２記載のデバイス。
【請求項２６】
塗膜が自然親和力により基材に接着される、請求項２２記載のデバイス。
【請求項２７】
基材が多孔性物質を含む、請求項２２記載のデバイス。
【請求項２８】
ナノチューブが塗布された多孔性基材が、１乃至２０ナノメーターの直径の粒子の除去用フィルターとしてそれ自身使用できる複合デバイスを含む、請求項２７記載のデバイス。
【請求項２９】
カーボンナノチューブがプラズマジェット反応器内で形成される、請求項１５記載の方法。
【請求項３０】
接着剤がパラフィンを含む、請求項３記載の方法。
【発明の詳細な説明】
【技術分野】
【０００１】
関連出願の相互参照
本出願は２００５年３月１０日出願の米国特許出願番号６０／６６０，４１２の優先権を主張する。
【０００２】
連邦政府支援研究開発に関する宣言
本発明の一部は米エネルギー省授与のＤＯＥ助成金ＤＥ−ＧＦ０３−０１ＥＲ８３２８１、２００２―２００４に基づいて行われた。政府は本発明のある権利を有する。
【０００３】
背景技術
ここに記載の発明はフィルム形成又及びその形成材料に関し、より詳細にはカーボンナノチューブ（ＣＮＴ）フィルムの製造に関する。
【０００４】
理想的ナノチューブは編み目が６角形の金網に類似して継ぎ目の無い円筒になるように巻き上げられた炭素原子の六角形のネットワークと考えられる。通常ちょうど直径が１ナノメーターのこの円筒は数十ミクロンの長さとなり、各末端はフラーレン分子半分で“蓋”される。単層ナノチューブ（ＳＷＮＴ）は基本的円筒構造と考えられ、これらにより二層ナノチューブ（ＤＷＮＴ）や多層ナノチューブ（ＭＷＮＴ）、即ち同心円筒型ＣＮＴやロープと呼ばれる秩序配列されたＣＮＴの構築素材を形成する。
【０００５】
ＣＮＴとＣＮＴロープはカーボンナノチューブの電気伝導性と小型なため、集積回路のようなマイクロデバイスやコンピューターに用いる半導体チップの電気コネクターの作成に用いる。ＣＮＴは又光周波数のアンテナとして、走査型トンネル顕微鏡（ＳＴＭ）や原子間力顕微鏡（ＡＦＭ）で用いる走査型プローブ顕微鏡法のプローブとして用いられる。更にＣＮＴは電界電子エミッターおよび電極物質として、特にリチウムイオン電池のような燃料電池や電気化学用途での電極材として使用され、ＣＮＴは自動車用タイヤのカーボンブラックの代わりかまたはこれと組み合わされて使用できる。又ＣＮＴは水添触媒、リフォーミング触媒やクラッキング触媒のような化学工業プロセスに用いる触媒用担体、更には複合材料に新規な機械物性、電気伝導性や熱伝導性を与える複合材料の要素として使用される。
【０００６】
幾つかのＣＮＴ製造法が技術的に存在する。フラーレンチューブ、即ちＣＮＴは例えばカーボンアーク製造法を用いて製造され、球状フラーレン、即ちバッキーボールが蒸発カーボンから製造される。しかしこの方法では多層カーボンナノチューブのみが生ずる。他の方法ではＣＮＴはアーク放電装置のアノードからの気化カーボンと遷移金属を用いて直流アーク放電装置で製造される。
【０００７】
“単層カーボンナノチューブから形成される炭素繊維”と題する国際公開ＵＳ９８／０４５１３に開示の他のＣＮＴ製造法では、ＳＷＮＴ、ナノチューブロープ、ナノチューブ繊維及びナノチューブ装置が製造される。この方法ではレーザービームを用いて、実質的に炭素又は炭素と一つ以上のＶＩ属又はＶＩＩＩ属遷移金属との混合物からなる標的物質を気化する。標的物質の蒸気は主としてＳＷＮＴであるＣＮＴを形成する。該方法は又大量のロープ状配列のＳＷＮＴ、即ち互いに平行に並ぶＳＷＮＴを生ずる。カーボンナノチューブ製造の更に異なる典型的方法が、“高圧一酸化炭素からの単層カーボンナノチューブ製造用気相プロセス”と題する国際公開ＵＳ９９／２５７０２に開示されている。該法は前もって加熱（例えば約１０００℃に）した高圧（例えば３０気圧）一酸化炭素と触媒前駆体分解温度以下に保った一酸化炭素中の触媒前駆体ガス（例えばペンタカルボニル鉄（Ｆｅ（ＣＯ）５））を混合域に供給するプロセスからなる。この混合域で触媒前駆体は、（１）前駆体の分解、（２）適切サイズの活性触媒金属原子クラスターの形成、及び（３）触媒クラスター上での好ましいＳＷＮＴの成長が起こる温度に急速に加熱される。好ましくは触媒クラスター核生成媒体材を用いて触媒前駆体ガスの迅速な反応を可能にし、数個の大きな不活性粒子の代わりに多くの小さい活性触媒粒子を形成する。この核生成媒体は主触媒より速くクラスターとなる補助金属前駆体を含むことがあり、又追加エネルギー入力の供給により、例えばパルスレーザーか連続波（ＣＷ）レーザーをクラスター形成が望まれる領域に正確に向けられることを含む。この条件下ではＳＷＮＴは核となり、ブトワー反応により成長する。従って形成ＳＷＮＴは直接回収されるか、昇温温度、例えば１０００℃に保った成長アニーリング域を通り、チューブは成長を続けロープに合体する。
【０００８】
しかし国際公開ＵＳ９８／０４５１３と国際公開ＵＳ９９／２５７０２のいずれも薄膜ＣＮＴの直接形成用の簡単なプロセスは提供しない。
【０００９】
ＣＮＴから薄膜に加工するために上述のＣＮＴ製造法を適応する先行技術に記載された幾つかの基本的方法がある。その技術例としてはその場（ｉｎ−ｓｉｔｕ）での製造法とバルク製造法がある。その場での製造法はカーボン蒸気を用いて特別な生産基材上でＣＮＴを成長することを必要とする。一方バルク製造法は多量のＣＮＴ粉末を出発物質として使用し、ついで標的基材上に均一に分散することにより、フィルムを製造する。
【００１０】
ＣＮＴフィルムのその場の製造法には幾つかの欠点がある。第一に準備される基材が高い製造温度に耐える必要があり、その結果基材に使える材料が制限される。第二に準備される基材上での気体成長に用いる反応器は基材収容に十分な大きさである必要があり、大きなデバイス用途では実用出来ないことがある。第三に準備される基材上に蒸気の均一な蒸着を保証するのは、特に基材上の大きく複雑な形の領域又は熱力学的に変化する領域では困難である。最後に製造のスケールアップが、その場での製造法では高価である。
【００１１】
ＣＮＴフィルムのバルク製造用先行技法には更に追加の問題がある。即ちバルク生産のＣＮＴフィルムのＣＮＴは無秩序に配向する。又フィルム製造に用いたＣＮＴが一旦互いに接触すると、それらは結合して互いにくっついたチューブの塊を形成し易くなる。これらの塊は標的基材に塗布する前に互いに分離しにくいか分離出来なくなる。更にＣＮＴのいくらかは標的基材への分散接着法の非効率性により失われる。又バルク製造法を用いて製造した製品特性は薄膜形成に適さない。例えば“バッキーペーパー”として周知のＣＮＴの自立型ホイルは、液体に分散したＣＮＴ試料をポリマー又は他の適切なろ過材上にろ過して形成出来る。“バッキーペーパー”はもろい特性を示し易く、その結果厚いＣＮＴフィルム製造用にのみ使用できる。更に上記のように形成される“バッキーペーパー”は、アルコールのような溶剤又はキャリヤー溶液を用いる二次製造工程が必要になる。二次工程により労賃が加わり、全ての溶剤を製品から完全に除去する必要がある。又反応室近くに配置される非多孔性基材上への蒸着により形成したＣＮＴの自立型マットは、反応器や収集システムデザインに多くの制約を課し、たとえそうでも懸濁されたＣＮＴの不均一蒸着に相当する不均一な物性を示しやすいフィルムを生ずる。
【００１２】
薄膜形成用基材としてフィルターが使用されてきたが、ベルトフィルターを用いるろ過に関する一般文献は広範囲であり、エンドレス型ベルトフィルター（米国特許４，０５７，４３７におけるような）と、１回限りで清浄なフィルター材をシステムを供給し、フィルターがその標的の最大レベルに充填されるとフィルター媒体が供給スプールから巻き取りスプールに移動するフィルター媒体の供給ロール（米国特許４，０１１，０６７におけるように）の両者が含まれる。しかしこの先行技術のフィルターシステムでは、その均一な分散特性を損なわずに残したまま蓄積されたろ過材料を除去する手段は提供されない。フィルターから除去後のろ過された材料の配向は、ろ過システムのデザイナーには関心事ではないので、先行技術フィルターは蒸着時のろ過された材料の物理的構造を保つ薄膜又は厚膜転写法に適応してない。
【００１３】
フィルター上でのＣＮＴ薄膜形成を追求する一つの先行技術法では、フィルムが軽いエアロゾル、即ち空気中に懸濁した０．００５ｇ／ｍｌのナノチューブ（化学気相蒸着（ＣＶＤ）の高圧一酸化炭素（ＨｉＰｃｏ）法で製造された物のような）をろ過して作られる。残念ながらそのろ過は反応器排気口から直接には起こらず、ろ過を連続工程にする技術の示唆も存在しない。
【００１４】
ＣＮＴフィルム形成での接着性基体の使用に関する文献は又先行技術では限られている。アールボーマン等（Ｒ．Ｂａｕｇｈｍａｎ  ｅｔ  ａｌ．）、サイエンス（Ｓｃｉｅｎｃｅ）、２８４、１３４０頁（１９９９年）に記載の研究では、著者は一層の”バッキーペーパー”を粘着性接着テープ片に付着したアクチュエーターの構築法を開示している。しかしボーマンが用いたバッキーペーパーは製造時のＣＮＴの後処理で生ずる厚膜であった。第二にボーマンは粘着性接着テープ片を除去する手段、即ち純粋なＣＮＴ構造を製造する手段を提供するための努力は全く行っていない。チェン等（Ｃｈａｎｇ  ｅｔ  ａｌ．）の他の先行技術文献（米国特許６，４３６，２２１）では、ＣＮＴスラリーから形成されたナノチューブ薄膜に接着テープを圧着し、そのテープを続いて剥離し付着の悪いＣＮＴを除去することが記載されている。しかしチェン等が教示する方法の目的は、元の基材に結合して残ったフィルムの品質（滑らかさ）を改良するためで、接着剤に接着したナノチューブを回収することではない。従って任意の基材上へのより有効なＣＮＴ薄膜形成法に対する必要性がある。
【００１５】
発明の開示
本発明は高温で微粒子の流体懸濁物を形成する工程、流体をその高温域からろ過材の許容温度範囲に適合する低温に冷却する工程、ろ過材料で作られたろ過媒体部位を通して所望厚さの懸濁微粒子層を製造するに十分な時間この冷却流体をろ過する工程、微粒子層を有するろ過材部位を冷却流体の流れから除去する工程、および接着剤層を微粒子層に適用する工程を含むＣＮＴ材層の直接的製造法を提供する。微粒子がカーボンナノチューブフィルムを構成するような特定の場合には、未処理金属ホイルやプラスチックフィルムの場合のように、蒸着フィルムの接着性により、フィルム用ナノチューブへの自然親和力がろ過材用ナノチューブへの自然親和力を越える場合には、接着剤が塗布されていない基材に対してフィルムを集めることができる。
【００１６】
又上述の方法に基づく薄膜製造装置も企図される。この装置は高温の微粒子懸濁物形成用の流体生成器、この流体を高温域から低温へ冷却するための熱交換機、ろ過材料で作られたろ過媒体部位を通して所望の厚さの懸濁微粒子層を製造するに十分な時間この冷却流体をろ過するためのろ過媒体、微粒子層を有するろ過材部位を冷却流体の流れから除去するための輸送システム、及び接着剤層を微粒子層へ適用するためのアプリケーターを含む。
【００１７】
本発明の更なる特性と利点が付随図面と組み合わして以下の詳細説明から明らかになり、ここでは類似番号は類似部品を表す。
【００１８】
発明を実施するための最良の形態
基材上へのＣＮＴフィルム製造用装置と同一物製造法の好ましい実施態様の詳細説明をここで以下に記載する。
図１は本発明の第一実施態様に対応する方法と装置を記載する。通常本実施態様では、ＣＮＴ粒子の流体懸濁物を含むエアロゾル３が、ＣＶＤ反応器１から排出されて熱交換機５の室４に入る。熱交換機５はエアロゾル３が室４を通過する際に冷却されるための公知のデザインであることができる。ＣＶＤ反応器１は公知の構造であることができる。それ故ＣＶＤ反応器の詳細は省略されている。エアロゾル３は熱交換機５の室４を通過する際に熱エネルギー減少を受け、熱交換機５下流末端のフィルター基材９上に蒸着してＣＮＴフィルム７を形成する。排出口１１がフィルター９の後方のエアロゾル流路の装置出力末端に設けられ、フィルター９により除去した微粒子を有するエアロゾル流体成分からなる残留流体を収集又は処理する手段を提供し、この残留流体が最後に装置から排出される。
【００１９】
より具体的には反応器１（例えばＣＶＤ装置）からの排気流によりＣＮＴ粒子のエアロゾル又は懸濁物が生産される。これはＣＶＤ反応器においてＣＮＴ製造に用いる典型的触媒微粒子を含有しても良い。エアロゾル又は懸濁物は通常３００℃から１４００℃の間の温度で反応器の反応域を出る。次いで熱交換機５により室４のＣＮＴエアロゾル又は懸濁物３の温度を、フィルター９のいかなる損傷又は誤動作を防ぐに十分な低温に下げる。これによりポリマー布フィルターのような安価な柔軟なフィルターエレメントが使用できる。フィルター９間の圧力差は、原料ガスの反応器への流れにより生ずるような反応器側からの陽圧、或いは排出口１１に模式的に示すように、真空ポンプ１２により生ずるように排出側からの負圧に依存する。本実施態様では、フィルム９は低密度ＣＮＴで形成されるフェルト様網目であり、フィルター上に均一に堆積され、その生成フィルム厚さは、反応器製造速度、活性フィルター面積及びプロセス出力に対するフィルターの露出継続時間に依存する。
【００２０】
図１の上記説明ではＳＷＮＴ、ＤＷＮＴ又はＭＷＮＴ作成に用いられるＣＶＤ反応器を示したが、技術的に周知の他タイプの反応器でＣＶＤ反応器を置き換えても良く、本発明で考えられるカーボンマット製造に用いられる懸濁物を提供する。それ故読者は、図１と後続の図に示したＣＶＤ反応器は、生産物がＣＮＴ又は他のチューブ状粒子を同伴するアエロゾル懸濁物を有する高温排出ガスである任意の反応器で置換できることを理解する必要がある。更に同一形状のカーボンマットを必ずしも製造する必要はなく、別に製造したバルクナノチューブを出発物質として使用し、界面活性剤と超音波処理、ボルテックスミキサー（液体へのＣＮＴ粉末）又はロータリーミキサー、篩い又はガスボルテックスミキサー（気相への粉末）を用いるような何かの手段で、流体流れ中に、液体又はエアロゾル懸濁物であり得る均一分散のナノチューブを作り出すことも可能である。これらの場合には装置に熱交換機は必ずしも必要ではない。
【００２１】
図２に本発明に対応する別の第二実施態様を記載する。第一実施態様の様に本発明の第二実施態様では、図１に関して説明したようにエアロゾル３は、ＣＶＤ反応器１出力から熱交換機５室４に入る。エアロゾル３は熱交換機５を通過して熱エネルギーの減少を受け、フィルター基材９上に蒸着してＣＮＴフィルム７を形成する。図１に関して前述のように、エアロゾル流体成分を含む排出物１１は装置から排出される。しかし本発明の第二実施態様では、フィルター基材９がフィルター材の巻きロール１３上に形成される。フィルター基材９は熱交換機５の下流開口部（図示していない）下を移動し、ＣＮＴエアロゾル３が直接蒸着できる。新規に生成されたＣＮＴフィルム７は次いでＣＮＴフィルムロール１５に巻かれる。フィルター材ロール１３とＣＮＴフィルムロール１５は、フィルター基材９で熱交換機５の室４の出力開口部下を連続で移動できる輸送機構を形成し、その結果新しいろ過材をＣＮＴエアロゾル３の連続流に曝露する。ＣＮＴフィルムの厚さはフィルター基材９の輸送速度、又は反応器１の流出、又は両者を調節して変化できる。
【００２２】
本発明の第三実施態様を図３に関して説明する。第三実施態様の装置は第一実施態様と第二実施態様の要件の全てと、フィルター基材９上に蒸着されたＣＮＴフィルム７用の被覆材１７を追加して含む。ＣＮＴフィルム７に結合できるように、その融点近くに加熱した接着剤（必要な場合には蒸着フィルムの自然親和力で与えられる以上の付着を可能にするように）、パラフィンワックス又は低融点金属の層を有する細長いフィルム又はテープを含む被覆材１７をロール１８から供給する。別法として被覆材１７は、熱プロセス又は化学プロセスにより粘着性を有する裏打ちされたポリマーシートや樹脂シート、前もって浸漬された炭素−炭素複合織物又は接着テープ、カーボンスラリー、糖、タール、グリーンセラミック、ワックス、これらの組み合わせで出来たポリマー又は複合材を含んでも良い。任意に接着剤塗布被覆材１７は、例えば溝型にパターンを付けて、基材９上にＣＮＴが配向するようにしても良い。使用時には被覆材１７はＣＮＴフィルム７と接触するようにし、ＣＮＴフィルム７は次いでローラーに巻き付ける。この後者の実施態様では、ろ過材９を移動する輸送システムはフィルター材ロール用ローラー１３と被覆されたＣＮＴフィルムロール用ローラー１９を含むことができる。
【００２３】
図３の第三実施態様の被覆材１７の目的は、ＣＮＴフィルム用の接着性基材を形成することである。しかしろ過材９は被覆材１７の塗布時にはＣＮＴフィルム７から除去されず、代わりに被覆されたＣＮＴフィルムローラー１９に巻かれる。従って被覆材１７とろ過材７の両者は一緒に保持され、ＣＮＴフィルムの最終目的地への安全な輸送手段を効果的に作り出す。しかし第三実施態様の装置と方法の生産物は必ずしも連続ロールである必要はなく、代わりに他のプロセスや製品に必要な特定形状に合うように切断した、付着ＣＮＴフィルム７を有する接着性基材１７要素でも良い。
【００２４】
第四実施態様を図４に関連して検討する。第四実施態様の方法と装置は、第一実施態様から第三実施態様のようにＣＶＤ反応器１、ＣＮＴエアロゾル３、室４を含む熱交換機５および排出口１１を有する。しかしロール上に形成されるろ過材の代わりに第四実施態様でのろ過材は、熱交換機の室４の出力開口部下をループ状に移動する連続コンベヤーベルト２５の形状である。ＣＮＴエアロゾル３が上記実施態様におけるフィルター９上での蒸着と同様にコンベヤーベルト２５上に蒸着され、ＣＮＴフィルム７が形成される。一旦ＣＮＴフィルムが形成されると、接着剤が塗布された被覆材２１はＣＮＴフィルム７と接触し、その結果ＣＮＴフィルムがコンベヤーベルト２５から巻き取られ、基材２１に転写される。図３に関して前述されたように、接着剤が塗布された被覆材は裏当てされた基材または他の基材上の粘着剤層のいずれかでも良い。ＣＮＴフィルム７が基材材２１に転写された後、コンベヤーベルト２５は引きはがされＣＮＴフィルムを基材２１の上に残す。基材２１を持つＣＮＴフィルムは次いでロール２３に巻かれる。任意にＣＮＴフィルム７の曝露表面に、例えば第二の接着剤を塗布してフィルムを更に安定化しても良い。
【００２５】
もし必要ならばコンベヤーベルト２５上に残るＣＮＴフィルムパターンのネガ画像を、削るかまたは吹きつけのような機械的手段で除去しても良い。別法としてネガ画像が有用なパターンを形成する場合、そのネガ画像を第二のパターンの無い接着性基材を接着してベルトから完全に採取し、第二のパターン化フィルムを形成しても良い。
【００２６】
図５は図３に関して記載の本発明に従って作成されたパラフィルムブランドのパラフィン薄膜に接着したＣＮＴの写真である。
【００２７】
通常上記の実施態様に従い作成したＣＮＴフィルムは、ＣＮＴチューブがフィルター面内に不規則に配向した層を形成し易いので一部は一列に並んでいるが、実質的にはこの面内に平らに存在する。熱や電気の伝導のような多くの目的のために、この方法で作ったフィルムは製造時のままで十分に配列している。しかしフィルター角度を熱交換機５の室４の生産物から排出されるＣＮＴエアロゾル３の流れに対して垂直でないように調節すると、即ち図６に示すようにフィルター９上の蒸着する時のＣＮＴエアロゾル３の流速が非常に大きい少なくとも一つのベクトルを持つようになる。これによりフィルター７のＣＮＴは最大流速方向と平行な方向にフィルター上で一列に並ぶ。この流速差により蒸着したときフィルター７上のＣＮＴに有意な配列が生ずる。
【００２８】
又装置のフィルター収集域で加えられる電場及び／又は磁場（図１で３０として仮想線で模式的に示した）を用いて、ナノチューブが互いに配列面内にほとんど平行に存在するようにナノチューブを更に一列に並べることができる。
【００２９】
本発明に従って作成されたＣＮＴフィルムは、押し出すことができおよび／または折りたたんで所望数の層にすることができ、および／または所望の比率で軸方向に延伸してＣＮＴフィルムにすることが出来る。この方法により又ＣＮＴフィルム容積全体で、任意に均一分布のＣＮＴフィルムが提供され、押し出しの機械的剪断力を用いてＣＮＴフィルム中のＣＮＴ配列を改良しても良い。ＣＮＴフィルムは又懸濁性能と物性を有する複合材料に形成しても良い。
【００３０】
驚くべきことに本発明方法で作成されたカーボンナノチューブフィルムは、元の基材から製造時のままのフィルムを、未処理金属、プラスチック及びガラスをはじめとする殆どすべての材料において、完全に回収することができる、エリア全体に及ぶ接着性を示す。それ故ここに記載の実施態様の全てにおいて、収集基材上の添加接着剤に代えてナノチューブフィルムの固有の接着性により置き換えることができる。
【００３１】
本発明の他のユニークな実施態様は、本発明により製造されたフィルムに、例えば高周波（ＲＦ）金属蒸発システムを用いて金属層を塗布して得られる複合フィルム構造物の製造である。蒸着フィルムが極めて低密度なため、ナノチューブの個々の束をこの金属塗膜で完全に塗布することができ、有用な範囲の厚さでナノチューブフィルム内のそのような金属コーティングの厚さを制御することができる。このようなフィルムは一面は非塗布ナノチューブであり、他面は完全に金属塗布されたチューブであることができる。これによりフィルム中のチューブとの良好な電気接触の達成が非常に簡単にされ、一種の“ナノ接着”テープ又はフィルム作成に使用できる。
【００３２】
実施例１
ＣＶＤ反応器からの同伴ＤＷＮＴ粒子を有する高温排出ガスを含む生産物を、ステンレススチール織りメッシュを含むキャニスター型フィルターエレメント上に蒸着した。反応器からの生産物（ＤＷＮＴ粒子３５ｍｇ／ｈｒ）について３０分間、ＤＷＮＴ蒸着が許容された。次いでキャニスターフィルターエレメント上の蒸着被膜を、ＤＷＮＴマットに対してステンレススチール織りメッシュのキャニスターフィルターエレメントより高い自然親和力を示すアルミホイル基材に転写した。この転写はアルミホイルを通して、キャニスターフィルターに最初に接着したフィルムに均一な圧力をかけて行った。次いでこれをキャニスターから注意深く採取し、厚さ約０．７ミクロンのＤＷＮＴ層で塗布されたアルミホイル基材を製造した（図７参照）。次いで高分解能走査型顕微鏡を用いて画像を作成し（図８）、密に絡み合った構造のＤＷＮＴメッシュが示された。
【００３３】
本発明はプロセスの連続運転が可能で、ＣＮＴフィルムが直接製造できる、即ち停止もなくフィルムを取り扱うこともないという利点を有する。又生成ＣＮＴフィルムは先行技術のフィルムより低密度である。
種々の変更が本発明の精神と範囲から逸脱することなしに行える。
【図面の簡単な説明】
【００３４】
【図１】図１はＣＶＤ反応器の排気流れからのフィルター手段によるＣＮＴフィルム製造装置を示す。
【図２】図２は本発明の第二実施態様に対応する装置と方法を示す。
【図３】図３は本発明の第三実施態様に対応する装置と方法を示す。
【図４】図４は本発明の第四実施態様に対応する装置と方法を示す。
【図５】図５はパラフィン片に接着した製造されたままのカーボンナノチューブからなるフィルムを示す。
【図６】図６はエアロゾル含有流体流れの方向に対して急角度で傾斜し、エアロゾル中の繊維の部分的配列を生ずるろ過媒体の追加特性を有する図３と類似のシステムの概略図を示す。
【図７】図７はアルミホイル基材に接着した製造されたままのＤＷＮＴ粒子を示す写真である。
【図８】図８はアルミ基材上の付着網目のＳＥＭ写真である。
【図１】
2008535752.tif 000003
【図２】
2008535752.tif 000004
【図３】
2008535752.tif 000005
【図４】
2008535752.tif 000006
【図５】
2008535752.tif 000007
【図６】
2008535752.tif 000008
【図７】
2008535752.tif 000009
【図８】
2008535752.tif 000010
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
ナノチューブ製造反応器からの排出流れとして生成されたナノチューブ粒子の流体エアロゾルからのナノチューブの薄膜を直接製造する方法であって、
細長いナノチューブ粒子を、流動エアロゾル懸濁物からフィルター基材上に蒸着し、
蒸着したままのナノチューブ粒子を第二の基材に接着することを含む、方法。
【請求項２】
第二の基材が接着剤を塗布した基材を含む、請求項１記載の方法。
【請求項３】
接着剤が有機物質を含む、請求項２記載の方法。
【請求項４】
接着剤がパラフィンを含む、請求項３記載の方法。
【請求項５】
接着剤がワックス、タール、ポリマー、グリーンセラミック、カーボンスラリー、糖及びこれらの二つ以上の組み合わせからなる群から選択される、請求項２記載の方法。
【請求項６】
接着剤が前もって決められ該パターンで基材に塗布され、蒸着された粒子が前もって決められたパターンで第二の基材に付着する、請求項１記載の方法。
【請求項７】
ナノチューブ粒子を自然親和力により第二の基材に接着する、請求項１記載の方法。
【請求項８】
蒸着されたナノチューブ粒子を覆う工程を含む、請求項１記載の方法。
【請求項９】
蒸着されたナノチューブ粒子がフィルムで覆われる、請求項８記載の方法。
【請求項１０】
蒸着されたナノチューブ粒子が、蒸着されたままの粒子の物理的配向を保ちながらフィルター基材から分離される、請求項１記載の方法。
【請求項１１】
連続方法として実施される、請求項１記載の方法。
【請求項１２】
ナノチューブ粒子が移動フィルター基材上に蒸着される、請求項１１記載の方法。
【請求項１３】
移動フィルター基材が多孔性ベルトを含む、請求項１２記載の方法。
【請求項１４】
移動フィルター基材が該エアロゾル懸濁物の流れに実質的に直角な角度に向けられる、請求項１２記載の方法。
【請求項１５】
移動フィルター基材が該エアロゾル懸濁物の流れに直角でない角度に向けられ、それによりナノチューブ粒子が基材に蒸着した時に配列される、請求項８記載の方法。
【請求項１６】
フィルター基材が多孔質フィルター媒体を含む、請求項１記載の方法。
【請求項１７】
粒子がフィルター基材上に蒸着される領域において、粒子に磁場をかけて該粒子を配向する工程を含む、請求項１記載の方法。
【請求項１８】
粒子がフィルター基材上に蒸着される領域において、粒子に電場をかける工程により該粒子を配向する工程を含む、請求項１記載の方法。
【請求項１９】
ナノチューブ粒子がカーボンナノチューブを含む、請求項１記載の方法。
【請求項２０】
カーボンナノチューブがＣＶＤ反応器内で形成される、請求項１９記載の方法。
【請求項２１】
カーボンナノチューブがプラズマジェット反応器内で形成される、請求項１９記載の方法。
【請求項２２】
該流動エアロゾル懸濁物を熱交換器に通し、該流動エアロゾル懸濁物を該フィルター基材の許容される温度領域に適合する温度に冷却し、その後フィルター基材上に粒子を蒸着させる工程を含む、請求項１記載の方法。
【国際調査報告】
2008535752.tif 000011
2008535752.tif 000012
2008535752.tif 000013